(57)【特許請求の範囲】
【請求項１】
上部電極層と、
下部電極層と、
前記上部電極層と前記下部電極層との間に形成された電子障壁層と、
前記上部電極層と前記電子障壁層との間に形成された第１の電解質層と、
前記電子障壁層と前記下部電極層との間に形成された第２の電解質層と、を備え、
前記第１の電解質層及び前記第２の電解質層が、ＳＤＣ（ＳｍＸＣｅ１−ＸＯ２−δ）であり、
前記電子障壁層が、ＬＳＧＭ（ＬａＸＳｒ１−ＸＧａｙＭｇ１−ｙＯ３−δ）であり、
前記電子障壁層のイオン導電率が９５％より大きいことを特徴とする、
セラミックセル構造。
【請求項２】
前記第１の電解質層の厚さは０．１〜５０μｍであることを特徴とする請求項１に記載のセラミックセル構造。
【請求項３】
前記第２の電解質層の厚さは０．１〜５０μｍであることを特徴とする請求項１または２に記載のセラミックセル構造。
【請求項４】
前記電子障壁層の厚さは０．１〜５０μｍであることを特徴とする請求項１乃至３のうち何れか１項に記載のセラミックセル構造。
【発明の詳細な説明】
【技術分野】
【０００１】
本発明は、セラミックセル構造に関し、特に、電子障壁層が加えられたセラミックセル構造であり、電子障壁層の存在により単独で電解質層を使用する際に生じる欠点を改善し、全製造工程が終了した後にセルの性能が向上する、セラミックセル構造に関する。
【背景技術】
【０００２】
固体酸化物形燃料電池（Ｓｏｌｉｄ  Ｏｘｉｄｅ  Ｆｕｅｌ  Ｃｅｌｌ：ＳＯＦＣ）は、高効率、構造が簡素で、取り扱いが容易な燃料電池であり、初期には大型建築物の補助電力システムに主に使用され、最近ではＳＯＦＣ技術の発展に伴い、独立分散式の発電所として使用されている。固体酸化物形燃料電池は、従来の集中式発電所の構成システムと比べ、分散式発電システムは送電時の大量のエネルギロスを防ぐことができる上、従来の集中式発電所のように故障したり送電が中断して広い地域で停電が発生したりすることがないため、非常に理想的な発電方式であり、大型の発電所、分散式電源、電気自動車などに実際に応用することができる。
【０００３】
ＳＯＦＣは高温作動の状況下で電極の反応が速いため、貴金属を電極の触媒として用いる必要がなく、材料コストを減らすことができる。しかし、ＳＯＦＣの作動温度（約８００℃を超える温度）が高すぎるため、電極材料と電解質の流面とが反応し、セルの合計抵抗が増大し、電極と電解質との熱膨張率の差が大きくなりすぎて電極剥離が発生し、セルの寿命が大幅に短くなる虞がある。これらの問題点はＳＯＦＣの発展を妨げるため、作動温度を中低温度（５００〜７００℃）へ下げることが必要であった。
従来のＹＳＺを基礎とするＮｉ−ＹＳＺアノードは高めの作動温度（約７００〜１０００℃）でなければ、十分なエネルギにより酸素イオンを酸素空孔内で流動させることができず、高温により多くの問題が発生する虞があった（例えば、高温型ＳＯＦＣの機器はコストが高すぎて使用寿命が短いなどの問題点があった）。これらの問題点を改善するために、ＹＳＺに代替し、混合ＳＤＣをアノード材料として用いる技術が多くの研究者により研究されている。
【０００４】
研究結果によると、稀土類元素がドープされているセリア材料は、５００℃でも導電性が高くてイオン輸率が良好な酸素イオン伝導体を有する。酸化セリウムが添加された酸化サマリウム（ＳｍＸＣｅ１−ＸＯ２−δ）は最適な電解質材料であり、８００℃のイオン導電率は温度が同じ条件下でＹＳＺの３倍である。
一般の電解質材料は、焼結後に９５％に達する理論密度をセルに用い、セリアを添加した酸化物を高温（１５００℃より高い温度）で焼結する条件下でも、焼結して密地の状態にすることは困難であり、酸化セリウムの拡散は１４５０℃以上で顕著となる。
【０００５】
このことから分かるように、ＳＤＣは、中低温のイオン導電率が最高であり、焼結温度が低く、カソード材料とアノード材料とのマッチングが良好であるなどの長所を有する一方、例えば、還元性雰囲気下でＣｅ４＋イオンがＣｅ３＋イオンへ還元され易く、電解質の電子導電率が高まり、開路電圧が下がってしまうなどの短所を有する。
【０００６】
ＳＤＣ以外には、ＬＳＧＭ（ＬａＸＳｒ１−ＸＧａｙＭｇ１−ｙＯ３−δ）である新たな電解質がある。このような材料は、ＡＢＯ３ペロブスカイト構造により従来の蛍石型構造を代替し、７００℃であるときにＹＳＺ（（Ｙ２Ｏ３）Ｘ（ＺｒＯ２）１−Ｘ）と比べて酸素イオンの伝導性に優れ、ＳＯＦＣへの応用に適する。
ＬＳＧＭ電解質は低温下で良好な導電率を有するため、性質が良好な電解質として用いることもでき、これ以外に、ＬＳＧＭは、回路電圧が高く、還元性雰囲気下で化学的性質が安定して６００℃以上で使用することができるなどの長所を有する。しかし、ＬＳＧＭは焼結温度が高く、焼結時の成分が変化し易く、高活性でアノード材料又はカソード材料と容易に反応してしまうなどの欠点があった。
【０００７】
ＳＤＣ又はＬＳＧＭをアノードとカソードとの間の電解質としてのみ使用する場合、上述したような欠点が生じるため、上部電極層（一般にアノードを指す）と下部電極層（一般にカソードを指す）との間に単一種類の電解質材料のみで電解質層を形成することは好ましくなかった（例えば、特許文献１及び特許文献２）。例えば、特許文献１では、２つの電極間に固体酸化物電解質層が使用され、特許文献１の電解質層は、ＹＳＺ及びＳｃＳＺ（例えば、Ｓｃａｎｄｉａ  ｃｅｒｉａ  ｓｔａｂｉｌｉｚｅｄ  ｚｉｒｃｏｎｉａ：１０Ｓｃ１ＣｅＳＺ）を含むが、特許文献１では、イオン導電率が低すぎる欠点があった。合計導電率は、電子導電率にイオン導電率を加えたものであるため、イオン導電率が十分に高くなくとも電子により導電される上、電子による導電によりエネルギロスが発生し、回路電圧が下がり、高温が発生するなどの短所があった。
【０００８】
特許文献２では、特許文献１と異なりＳＯＦＣ中の層数が３つのみに限定されない。図３に示すように、付加層４は電解質３とアノード５との間に形成され、付加層６は電解質５とカソード７との間に形成される。付加層４，６は、ドープされたセリア、又はドープされたサマリウム酸化物、酸化ガドリニウム又は酸化イットリウムのセリアなどの材料からなる上、上述した材料以外には安定化ジルコニア、イットリア安定化ジルコニア（Ｙｔｔｒｉａ  Ｓｔａｂｉｌｉｚｅｄ  Ｚｉｒｃｏｎｉａ：ＹＳＺ）、スカンジア安定化ジルコニア（Ｓｃａｎｄｉａ  Ｓｔａｂｉｌｉｚｅｄ  Ｚｉｒｃｏｎｉａ  Ｏｘｉｄｅ：ＳＳＺ）、ＳｃＳＺ（スカンジア安定化ジルコニア）その他混合物のセラミック材料により製作されるが、それらにはＹＳＺ、ＳＳＺ、ＳＣＳＺ又はガドリニウムドープセリア（ＧＤＣ）が含まれてもよい。
【０００９】
特許文献２において、付加的中間層４及び他方の中間層６の主な目的は、高温処理を行う際にアノード又はカソードが電解質層と反応するように、化学反応障壁層（ｂａｒｒｉｅｒ  ｌａｙｅｒ又はｂｕｆｆｅｒ  ｌａｙｅｒ）として使用する中間層４，６を形成してアノード又はカソードが電解質層と反応することを防ぐことにある。しかし、特許文献２の中間層も、特許文献１と同じ問題点を有し、電解質層のイオン導電率が１００％に達することは容易でなかった。特許文献２では、電子による導電によりロスが生じるため、多層構造を使用しているが、電子による導電により生じるロスを考慮しない場合でも、電子による導電により開路電圧が下降して高温が発生するなどの問題が生じる虞があった。
【００１０】
そのため、上述の問題点を改善するために、上部電極層と電解質層との間、下部電極層と電解質層との間、又は２つの電解質層間に少なくとも１層の電子障壁層を形成し、電子による導電の問題が生じることを防ぎ、電子による導電によるロスが生じることを防ぐ技術が求められていた。
【先行技術文献】
【特許文献】
【００１１】
【特許文献１】米国特許出願公開第２００８／０２６１０９９号明細書
【特許文献２】米国特許出願公開第２００９／０１３６８２１号明細書
【発明の概要】
【発明が解決しようとする課題】
【００１２】
本発明の目的は、電子障壁層を加え、電子障壁層により電子導電の問題が生じることを防ぎ、製造工程後のセルの性能を高める、セラミックセル構造を提供することにある。
【課題を解決するための手段】
【００１３】
上記課題を解決するために、本発明の第１の形態によれば、上部電極層及び下部電極層を備えたセラミックセル構造であって、前記上部電極層と前記下部電極層との間には、少なくとも１層の電解質層及び少なくとも１層の電子障壁層が形成されていることを特徴とするセラミックセル構造が提供される。
【００１４】
前記電解質層は、Ｂｉ２Ｏ３系酸化物、ＣｅＯ２系酸化物、ＺｒＯ２系酸化物、ＴｈＯ２系酸化物、ＨｆＯ２系酸化物又はＬａＧａＯ３系酸化物であることが好ましい。
【００１５】
前記ＬａＧａＯ３系酸化物は、Ｓｒ、Ｍｇ及びＣｏからなる群から選ばれる一種以上を含む元素がドープされているＬａＧａＯ３であることが好ましい。
【００１６】
前記ＣｅＯ２系酸化物は、Ｓｍ、Ｇｄ又はＬａの元素がドープされているＣｅＯ２であることが好ましい。
【００１７】
前記ＺｒＯ２系酸化物は、Ｙ又はＳｃの元素により安定化されたＺｒＯ２であることが好ましい。
【００１８】
前記電子障壁層のイオン導電率９５％より大きいことが好ましい。
【００１９】
前記電子障壁層は、Ｂｉ２Ｏ３系酸化物、ＺｒＯ２系酸化物、ＴｈＯ２系酸化物、ＨｆＯ２系酸化物又はＬａＧａＯ３系酸化物からなることが好ましい。
【００２０】
前記ＬａＧａＯ３系酸化物は、Ｓｒ、Ｍｇ及びＣｏからなる群から選ばれる一種以上を含む元素がドープされているＬａＧａＯ３であることが好ましい。
【００２１】
前記ＺｒＯ２系酸化物は、Ｙ又はＳｃの元素により安定化されたＺｒＯ２であることが好ましい。
【００２２】
前記電解質層の厚さは０．１〜５０μｍであることが好ましい。
【００２３】
前記電子障壁層の厚さは０．１〜５０μｍであることが好ましい。
【００２４】
前記電解質層は、前記上部電極層と前記下部電極層との間に形成され、前記電子障壁層は、前記上部電極層と前記電解質層との間に形成されることが好ましい。
【００２５】
前記電解質層は、前記上部電極層と前記下部電極層との間に形成され、前記電子障壁層は、前記電解質層と前記下部電極層との間に形成されることが好ましい。
【００２６】
上記課題を解決するために、本発明の第２の形態によれば、上部電極層と、下部電極層と、前記上部電極層と前記下部電極層との間に形成された電子障壁層と、前記上部電極層と前記電子障壁層との間に形成された第１の電解質層と、前記電子障壁層と前記下部電極層との間に形成された第２の電解質層と、を備えることを特徴とするセラミックセル構造が提供される。
【００２７】
前記第１の電解質層又は／及び前記第２の電解質層は、Ｂｉ２Ｏ３系酸化物、ＣｅＯ２系酸化物、ＺｒＯ２系酸化物、ＴｈＯ２系酸化物、ＨｆＯ２系酸化物又はＬａＧａＯ３系酸化物であることが好ましい。
【００２８】
前記ＬａＧａＯ３系酸化物は、Ｓｒ、Ｍｇ及びＣｏからなる群から選ばれる一種以上を含む元素がドープされているＬａＧａＯ３であることが好ましい。
【００２９】
前記ＣｅＯ２系酸化物は、Ｓｍ、Ｇｄ又はＬａの元素がドープされているＣｅＯ２であることが好ましい。
【００３０】
前記ＺｒＯ２系酸化物は、Ｙ又はＳｃの元素により安定化されたＺｒＯ２であることが好ましい。
【００３１】
前記電子障壁層のイオン導電率９５％より大きいことが好ましい。
【００３２】
前記電子障壁層は、Ｂｉ２Ｏ３系酸化物、ＺｒＯ２系酸化物、ＴｈＯ２系酸化物、ＨｆＯ２系酸化物又はＬａＧａＯ３系酸化物からなることが好ましい。
【００３３】
前記ＬａＧａＯ３系酸化物は、Ｓｒ、Ｍｇ及びＣｏからなる群から選ばれる一種以上を含む元素がドープされているＬａＧａＯ３であることが好ましい。
【００３４】
前記ＺｒＯ２系酸化物は、Ｙ又はＳｃの元素により安定化されたＺｒＯ２であることが好ましい。
【００３５】
前記第１の電解質層の厚さは０．１〜５０μｍであることが好ましい。
【００３６】
前記第２の電解質層の厚さは０．１〜５０μｍであることが好ましい。
【００３７】
前記電子障壁層の厚さは０．１〜５０μｍであることが好ましい。
【図面の簡単な説明】
【００３８】
【図１】本発明の第１実施形態に係るセラミックセル構造を示す構造図である。
【図２】本発明の第１実施形態に係るセラミックセル構造の製造工程を示す流れ図である。
【図３Ａ】本発明の第１実施形態に係るセラミックセル構造の測定された電圧及びパワー密度と電流密度との関係を示すグラフである。
【図３Ｂ】本発明の第１実施形態に係るセラミックセル構造を測定して得られたデータを示す表である。
【図４Ａ】従来の純ＳＤＣの測定された電圧及びパワー密度と電流密度との関係を示すグラフである。
【図４Ｂ】従来の純ＳＤＣの測定されたデータを示す表である。
【図５】本発明の第２実施形態に係るセラミックセル構造を示す構造図である。
【図６】本発明の第３実施形態に係るセラミックセル構造を示す構造図である。
【図７Ａ】本発明の第４実施形態に係るセラミックセル構造を示す斜視図である。
【図７Ｂ】本発明の第４実施形態に係るセラミックセル構造を示す断面図である。
【図８Ａ】本発明の第４実施形態に係るセラミックセル構造の測定された電圧及びパワー密度と電流密度との関係を示すグラフである。
【図８Ｂ】本発明の第４実施形態に係るセラミックセル構造を測定して得られたデータを示す表である。
【発明を実施するための形態】
【００３９】
以下、本発明の実施形態について図に基づいて説明する。なお、これによって本発明が限定されるものではない。
【００４０】
（第１実施形態）
図１を参照する。図１は、本発明の第１実施形態に係るセラミックセル構造を示す構造図である。
図１に示すように、本発明の第１実施形態に係るセラミックセル構造は、上部電極層１、下部電極層２、第１の電解質層３、電子障壁層４及び第２の電解質層５を含む。第１の電解質層３は、上部電極層１と電子障壁層４との間に形成される。第２の電解質層５は、電子障壁層４と下部電極層２との間に形成される。
【００４１】
本発明の第１実施形態において、上部電極層１はカソード（又はアノード）であり、下部電極層２はアノード（又はカソード）である。第１の電解質層３及び第２の電解質層５は、Ｂｉ２Ｏ３系酸化物、ＣｅＯ２系酸化物、ＺｒＯ２系酸化物、ＴｈＯ２系酸化物、ＨｆＯ２系酸化物、ＬａＧａＯ３系酸化物を含む電解質材料からなってもよい。ＬａＧａＯ３系酸化物は、Ｓｒ、Ｍｇ及びＣｏからなる群から選ばれる一種以上を含む元素がドープされているＬａＧａＯ３でもよい。ＣｅＯ２系酸化物は、Ｓｍ、Ｇｄ又はＬａの元素がドープされているＣｅＯ２でもよい。ＺｒＯ２系酸化物は、Ｙ又はＳｃの元素により安定化されたＺｒＯ２でもよい（本発明のＣｅＯ２系酸化物、ＺｒＯ２系酸化物、ＬａＧａＯ３系酸化物のドープは最適な実施例であるが、勿論、その他の化学元素がドープされてもよく、Ｂｉ２Ｏ３系酸化物、ＴｈＯ２系酸化物、ＨｆＯ２系酸化物にはどのような元素がＢｉ２Ｏ３、ＴｈＯ２、ＨｆＯ２にドープされているか記載されていないが、Ｂｉ２Ｏ３、ＴｈＯ２、ＨｆＯ２にドープされて本発明のＢｉ２Ｏ３系酸化物、ＴｈＯ２系酸化物、ＨｆＯ２系酸化物が形成され得る如何なる化学元素でもよい）。
【００４２】
上述した電極層の材料は、イオン導電率が１００％であることが好ましいが、大部分の電極層のイオン導電率は９８％より低い。合計導電率は電子導電率にイオン導電率を加えたものである。
0006273306.tif 000002
電解質層は、最も完璧な状況下では１００％のイオン導電率に等しくなければならないが、実際の状況では、電解質層のイオン導電率
0006273306.tif 000003
の大部分は９８％より小さい（電子導電率は０％でない）。電子による導電にはロスが生じるため、本発明では電解質層の他、１層以上の電子障壁層を形成し、電子による導電を行う際に電子障壁層により問題が生じないようにする。
本実施形態において、好ましくは使用する電子障壁層のイオン導電率
0006273306.tif 000004
は、９５％以上（例えば、９５％、９５．５％、９６％、９６．５％、９７％、９７．５％、９８％、９８．５％、９９％、１００％）であるが、イオン導電率が０〜１００％の電解質材料を利用してもよい。
【００４３】
電子障壁層４は、Ｂｉ２Ｏ３系酸化物、ＺｒＯ２系酸化物、ＴｈＯ２系酸化物、ＨｆＯ２系酸化物又はＬａＧａＯ３系酸化物である電解質材料からなってもよい。ＬａＧａＯ３系酸化物は、Ｓｒ、Ｍｇ、Ｃｏからなる群から選ばれる一種以上を含む元素がドープされているＬａＧａＯ３でもよい。ＺｒＯ２系酸化物は、Ｙ又はＳｃの元素により安定化されたＺｒＯ２でもよい（本発明のＺｒＯ２系酸化物、ＬａＧａＯ３系酸化物のドープは最適な実施例であるが、勿論、その他の化学元素がドープされてもよく、Ｂｉ２Ｏ３系酸化物、ＴｈＯ２系酸化物、ＨｆＯ２系酸化物にはどのような元素がＢｉ２Ｏ３、ＴｈＯ２、ＨｆＯ２にドープされているか記載されていないが、Ｂｉ２Ｏ３、ＴｈＯ２、ＨｆＯ２にドープされて本発明のＢｉ２Ｏ３系酸化物、ＴｈＯ２系酸化物、ＨｆＯ２系酸化物が形成され得る如何なる化学元素でもよい）。
【００４４】
図２を参照する。図２は、本発明の第１実施形態に係るセラミックセル構造の製造工程を示す流れ図である。
図２に示すように、本発明の第１実施形態に係るセラミックセル構造の製造工程は、以下のステップ（２０１）〜（２０３）を含む。
（２０１）スクレイピングテープ成形のスラリーでは、２段階のボールミル工程を採用する。ボールミル材料はジルコニアボールである。溶剤には、重量比６：４のトルエンとアルコールとの混合液が使用され、分散剤を加えてスラリー中で顆粒を集中しないように分散させておき、接着剤及び可塑剤を別途添加し、スクレイピングテープを成形する際、テープに連結・支持の力を与える。
（２０２）アノードはＮｉＯとＳＤＣとの混合体であり、ＮｉＯとＳＤＣとの重量比は６：４であり、造孔剤としてカーボンブラックを添加する。スクレイピングテープ成形法によりアノード、電解質層及び電子障壁層を形成した後、それらを１２５０〜１５００℃で焼結する。
（２０３）スクリーン印刷技術により、焼結された電解質上にカソード層を印刷する。焼結温度は１０００〜１２００℃である
【００４５】
上述した本発明のセラミックセル構造の製造工程は一実施方式であるが、実際の製造工程は特に限定されず、例えば、ブレード成形法、スパッタ法、塗布法、スクリーン印刷法、ビーディング法など如何なる製造工程を採用してもよい。
本発明の製造工程は、焼結マッチング性、熱膨張マッチング性、化学マッチング性及び焼結収縮率マッチング性を克服しなければならず、本発明の製造工程においてアノードの焼結温度は１２５０〜１５００℃であり、カソードの焼結温度は１０００〜１２００℃であり、製造工程が完了した後の第１の電解質層３、第２の電解質層５及び電子障壁層４の厚さは０．１〜５０μｍ（例えば、０．１、０．５、２．５、５、７．５、１０、１２．５、１５、１７．５、２０、２２．５、２５、２７．５、３０、３２．５、３５、３７．５、４０、４２．５、４５、４７．５又は５０μｍ）であり、層構造に応じてその厚さも異なる。このため、得られる効果もそれぞれ僅かに異なり、厚さによりその性質が決定されるため、原則として厚さが一定レベルより大きい場合（材料により決定する）パワーが低下するが、電解質フィルムの安定性及び機械性が好ましい。
【００４６】
本発明の第１実施形態に係る製造工程を行った後（第１の電解質層３及び第２の電解質層５はＳＤＣを使用し、電子障壁層４はＬＳＧＭを使用する）、電気的測定を行った結果を図３Ａ及び図３Ｂに示す。
従来の純ＳＤＣ（カソード＋ＳＤＣ＋アノード）と比べるために、従来の純ＳＤＣを示す図４Ａ及び図４Ｂの電気測定を行った後に得た結果と、図３Ａ及び図３Ｂに示す本発明の電気的測定の結果を比較する（異なる温度で測定した電圧及びパワー密度と電流密度との関係）。
本発明の第１実施形態の図３Ａ、図３Ｂ及び従来の純ＳＤＣを使用した図４Ａ及び図４Ｂから分かるように、本発明の第１実施形態では６組の実施グループ（５５０、６００、６５０、７００、７５０、８００℃）を有し、従来の純ＳＤＣは５組の実施グループ（５００、５５０、６００、６５０、７００℃）を有する。以下、比較結果を説明する。
【００４７】
（１）本発明の第１実施形態において、５５０℃、６００℃、６５０℃、７００℃、７５０℃、８００℃の６組の実施グループ（図３Ａ及び図３Ｂに示す）において、最高開路電圧は純ＳＤＣ（図４Ａ及び図４Ｂに示す）より高く、６５０℃の場合、本発明の第１実施形態は０．９６８Ｖであり、純ＳＤＣは０．７９Ｖであるため、６５０℃の場合、第１実施形態の最高開路電圧は純ＳＤＣが得た最高開路電圧より高い。
（２）図４Ａに示すように、純ＳＤＣは６５０℃以上に長時間維持することはできないが、図３Ａに示すように、本発明の第１実施形態は、６５０℃以上に長時間維持することができる。
（３）図３Ｂと図４Ｂとを比べてパワー密度を見ると分かるように、本発明の第１実施形態では最高パワーは８００℃のときに１．０８Ｗ／ｃｍ２であり、純ＳＤＣ最高パワー密度は６５０℃のときに１．１１Ｗ／ｃｍ２である。
（４）上述したことから分かるように、従来の純ＳＤＣと純ＬＳＧＭは、以下（ａ）〜（ｄ）の長所及び短所を有する。
（ａ）純ＳＤＣを使用する長所は、中低温イオン導電率が最高であり、焼結温度が低く、カソード材料とアノード材料とのマッチングが好ましい点である。
（ｂ）純ＳＤＣを使用する短所は、６００℃以下で使用する以外に、Ｃｅ４＋イオンが還元性雰囲気下でＣｅ３＋イオンへ還元し易いため、電解質の電子導電率が高く、開路電圧が低下するなどの点である。
（ｃ）純ＬＳＧＭを使用する長所は、開路電圧が高く、還元性雰囲気下で化学性質が安定し、６００℃以上で使用することができる点である。
（ｄ）純ＬＳＧＭを使用する短所は、焼結温度が高く、焼結時の成分が変化し易く、高活性で、アノード材料又はカソード材料と反応し易い点である。
（５）上述した従来の純ＳＤＣ及び純ＬＳＧＭの長所及び短所と、本発明の図３Ａ及び図３Ｂの測定結果から分かるように、ＬＳＧＭとＳＤＣとを組み合わせると純ＳＤＣ及び純ＬＳＧＭがもたらす欠点を克服することができるとともに、純ＳＤＣ及び純ＬＳＧＭが有する長所を保持することができる。
電解質層を単独で使用するため、電子導電の問題を発生させるため、開路電圧が下がって高温のパワーを発生させるその欠点があるが、測定結果から分かるように、電子障壁層を加えると、電子導電の問題が生じることを防ぎ、開路電圧及び７００℃以上のパワー密度が増大する。
【００４８】
（第２、第３実施形態）
第１実施形態以外には、単一層の電解質層及び単一層の電子障壁層により同じ目的を達成してもよい。
図５に示すように、製造工程を行った後の構造は、第２の電解質層５を有さずに第１の電解質層３及び電子障壁層４のみを備えてもよいし、第１の電解質層３及び電子障壁層４の製造工程を行った構造を図６に示すような状態に変化させ、電子障壁層４を上部電極層１と第１の電解質層３との間に形成してもよく、図５及び図６の構造により本発明の第１実施形態と同様の効果を得てもよいが、その測定結果については詳説しない。
【００４９】
本発明のＳＤＣとＬＳＧＭとの組合せは、ＳＤＣ又はＬＳＧＭを単独で使用した場合と比べると分かるように、ＳＤＣ又はＬＳＧＭを単独で使用したときの欠点が無く、ＳＤＣ又はＬＳＧＭを単独で使用したときの長所を維持することができる。
そのため、本発明の電解質層と電子障壁層の電解質材料の選択により異なる材料又は異なる特性の材料を選択し（ただし、電解質層又は電子障壁層が１層よりも多い場合は同じ材料を使用する）、電解質層を単独で使用すると電子による導電の問題により開路電圧が下がって高温となるが、電子障壁層が加えられると電子による導電の問題が発生することを防ぐことができる。そのため、電解質層及び電子障壁層の電解質材料を選択し、電子障壁層で使用する材料は電解質層が使用する材料の欠点を克服することはできず（及び／又は電解質層で使用する材料は、電子障壁層で使用する材料の欠点を克服することはできない）、本発明で考慮する範囲には含まれない。
【００５０】
また、上部電極層１と下部電極層２との間には、少なくとも１つの電解質層と１つの電子障壁層が形成されるが、１つの電解質層と複数の電子障壁層、又は、複数の電解質層及び１つの電子障壁層、又は、複数の電解質層及び複数の電子障壁層を使用し、電解質層及び電子障壁層の配列組合せは、以下（１）〜（５）のうちの１つ又はそれらの組み合わせでもよい。
（１）電解質層は、一方の面が上部電極層１と接触され、他方の面が電子障壁層と接触される。
（２）電解質層は、一方の面が下部電極層２と接触され、他方の面が電子障壁層と接触される。
（３）電子障壁層は、一方の面が上部電極層１と接触され、他方の面が電解質層と接触される。
（４）電子障壁層は、一方の面が下部電極層２と接触され、他方の面が電解質層と接触される。
（５）１つ又は複数の電子障壁層と、１つ又は複数の電解質層とが上部電極層１と下部電極層２との間に形成される場合、少なくとも２つの電子障壁層の間には、１つの電解質層又は少なくとも２つの電解質層の間に電子障壁層が形成される。
【００５１】
前述した実施形態では、平板構造に成形されているが、管状構造に成形されてもよい。図７Ａ及び図７Ｂに示すように、最外側は外側電極層６であり（即ち、ＬＳＣＦ＋ＧＤＣ材料結合をカソードとして使用し、外側電極層６をアノードとして使用する）、最内側は内側電極層７である（即ち、ＮｉＯ＋ＧＤＣ材料混合をアノードとして使用し、内側電極層７をカソードとして使用する）。
外側電極層６と内側電極層７との間には、電解質層８（ＧＤＣからなる）及び電子障壁層９（ＬＳＧＭからなる）が形成される。電解質層８は、内側電極層７と接触され、電子障壁層９は外側電極層６と接触される。
【００５２】
（第４実施形態）
図８Ａ及び図８Ｂを参照する。図８Ａは、本発明の第４実施形態に係る管状構造に成形されたセラミックセル構造の測定された電圧及びパワー密度と電流密度との関係を示すグラフであり、図８Ｂは、本発明の第４実施形態に係るセラミックセル構造を測定して得られたデータを示す表である。
図８Ａ及び図８Ｂの第４実施形態の実験結果と、図４Ａ及び図４Ｂの純ＳＤＣの実験結果とを比べた結果を以下（１）〜（３）に示す。
（１）図８Ａ及び図８Ｂから分かるように、６５０℃の実施グループの最高開路電圧は０．９１であるため、純ＳＤＣが６５０℃であるときの最高開路電圧と比べて明らかに高く（図４Ａ及び図４Ｂを参照する）、純ＳＤＣが７００℃であるときの最高開路電圧は０．７３Ｖであるが、第４実施形態において、７００℃であるときの最高開路電圧は０．８８Ｖであるため、本発明の第４実施形態の最高開路電圧は、純ＳＤＣが得る最高開路電圧よりも高い。
（２）図８Ａと図４Ａとを比べると分かるように、純ＳＤＣは６５０℃以上を長時間維持することはできないが、本発明の第４実施形態の図８Ａから分かるように、６５０℃以上を長時間維持することができる。
（３）また、パワー密度では、図８Ｂと図４Ｂとを比べると分かるように、パワー密度が純ＳＤＣより低いが、図４Ａ及び図４Ｂは純ＳＤＣが平板構造により測定して得られたデータであるが、純ＳＤＣの管状構造により測定する場合、本発明の第４実施形態の特性は、純ＳＤＣの管状構造により得た測定結果よりも好ましい。
【００５３】
上述したことから分かるように、本発明のセラミックセル構造は平板構造で形成されているが、管状構造でも本発明の目的を達成することができる。第４実施形態から分かるように、管状構造に形成してもよく、主に必要に応じて異なる形状に成形するが、その構造内部の層状積層の構造層についてはここでは詳説しない。
【００５４】
また、複数層、平板又は管状の構造であっても、本発明の電解質層及び電子障壁層が焼結される際、異なる層間に第２相が発生するか否かを考慮しなければならず、熱膨張率がマッチする場合、亀裂が発生して層と層とが分離されることはない。各層間の材料には、化学物性のマッチングが必要であり、結合性を高める以外に、酸素イオンの伝送能力を高め、セルシートの導電性能が高く、電子障壁層４は、上部電極及び下部電極の触媒作用の性質を有さないため、加えて使用することができる。
【００５５】
上述したことから分かるように、本発明のセラミックセル構造は、従来技術と比べて以下（１）〜（３）の長所を有する。
（１）電子障壁層を加えることにより電解質層を単独で使用した場合に生じる欠点を克服し、製造工程全体が終了した後のセル性能が向上する。
（２）一般の電解質層では１００％イオンによる導電を行うことができないため、電子による導電が行われるためロスが発生するが、高イオン導電率の電子障壁層と電解質層とが結合されるため、電子による導電を防ぐことができる。
（３）電解質層を単独で使用すると、電子による導電が発生する欠点により、開路電圧が下がって高温となるが、本発明には電子障壁層が加えられているため、電子による導電の問題を防ぐことができ、開路電圧及び７００℃以上のパワー密度を高めることができる。
【００５６】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５７】
１  上部電極層
２  下部電極層
３  第１の電解質層
４  電子障壁層
５  第２の電解質層
６  外側電極層
７  内側電極層
８  電解質層
９  電子障壁層
【図１】
0006273306.tif 000005
【図２】
0006273306.tif 000006
【図３Ａ】
0006273306.tif 000007
【図３Ｂ】
0006273306.tif 000008
【図４Ａ】
0006273306.tif 000009
【図４Ｂ】
0006273306.tif 000010
【図５】
0006273306.tif 000011
【図６】
0006273306.tif 000012
【図７Ａ】
0006273306.tif 000013
【図７Ｂ】
0006273306.tif 000014
【図８Ａ】
0006273306.tif 000015
【図８Ｂ】
0006273306.tif 000016